【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
最低1 m2/gの表面積と、総細孔容積および細孔径分布とを備える、アルミナおよび結合材を含む担体であって、該総細孔容積の少なくとも80％が0.1から10μmまでの範囲の直径を有する細孔中に含有され、かつ0.1から10μmまでの範囲の直径を有する該細孔中に含有されるその細孔容積の少なくとも80％が0.3から10μmまでの範囲の直径を有する細孔中に含有される担体。
【請求項２】
最低1 m2/gの表面積と、総細孔容積および細孔径分布とを有する、非血小板状アルミナを含む担体であって、該総細孔容積の少なくとも80％が0.1から10μmまでの範囲の直径を有する細孔中に含有され、かつ0.1から10μmまでの範囲の直径を有する該細孔中に含有されるその細孔容積の少なくとも80％が0.3から10μmまでの範囲の直径を有する細孔中に含有される担体。
【請求項３】
前記担体が結合材を含む、請求項2に記載の担体。
【請求項４】
前記担体が最低1.3 m2/gの表面積を備える、請求項1又は2に記載の担体。
【請求項５】
細孔径分布が0.8μmを超える中央細孔径を有する、請求項4に記載の担体。
【請求項６】
前記担体が、前記アルミナの質量に対して、酸化ケイ素（SiO2）の質量として計算される少なくとも0.1質量パーセントのシリカ化合物を含む、請求項1又は2に記載の担体。
【請求項７】
前記結合材が前記担体表面の少なくとも一部を被覆する、請求項1又は3に記載の担体。
【請求項８】
前記アルミナが、前記結合材によって少なくとも部分的に繋ぎ合わされた粒子を含む、請求項1又は3に記載の担体。
【請求項９】
前記結合材が結晶化防止剤を含むシリカ含有組成物であり、該防止剤が結晶性シリカ含有組成物の形成を防止する、請求項1又は3に記載の担体。
【請求項１０】
前記結合材がアルカリ金属ケイ酸塩である、請求項1又は3に記載の担体。
【請求項１１】
前記結合材がアルカリ土類金属ケイ酸塩である、請求項1又は3に記載の担体。
【請求項１２】
前記結合材がアルカリ土類金属およびシリカ化合物を含み、そのアルカリ土類金属のケイ素に対する原子比が0.5から2の間にある、請求項11に記載の担体。
【請求項１３】
前記アルカリ土類金属のケイ素に対する原子比が0.8から1.4の間にある、請求項12に記載の担体。
【請求項１４】
前記アルカリ土類金属のケイ素に対する原子比が0.9から1.2の間にある、請求項13に記載の担体。
【請求項１５】
前記結合材が、シリカ化合物と、マグネシウムおよびカルシウムからなる群から選択される少なくとも1種類の金属とを含む、請求項11に記載の担体。
【請求項１６】
前記アルミナがα−アルミナを含み、かつ前記結合材が水和アルミナを含む、請求項1又は2に記載の担体。
【請求項１７】
前記水和アルミナが、バイヤライト、ベーマイト、ダイアスポア、およびギブサイトからなる群から選択される、請求項16に記載の担体。
【請求項１８】
前記水和アルミナの量が、前記α−アルミナの質量に対して、酸化アルミニウム（Al2O3）の質量として計算して0.2から10質量パーセントの間にある、請求項17に記載の担体。
【請求項１９】
前記結合材がジルコニウム化合物を含む、請求項1又は3に記載の担体。
【請求項２０】
前記ジルコニウム化合物の量が、前記アルミナの質量に対して、二酸化ジルコニウム（ZrO2）の質量として計算して0から10質量パーセントの間にある、請求項19に記載の担体。
【請求項２１】
前記結合材がチタン化合物を含む、請求項1又は3に記載の担体。
【請求項２２】
前記チタン化合物の量が、前記アルミナの質量に対して、二酸化チタン（TiO2）の質量として計算して0から5質量パーセントの間にある、請求項21に記載の担体。
【請求項２３】
前記担体は前記総細孔容積の少なくとも90％が0.1から10μmまでの範囲の直径を有する前記細孔中に含有される細孔径分布を有し、0.1から10μmのまで範囲の直径を有する該細孔中に含有されるその細孔容積の少なくとも90％は0.3から10μmまでの範囲の直径を有する細孔中に含有され、10μmを超える直径を有する細孔が前記総細孔容積の10％未満に相当し、かつ0.3μm未満の直径を有する細孔が前記総細孔容積の10％未満に相当する、請求項1又は2に記載の担体。
【請求項２４】
10μmを超える直径を有する前記細孔が前記総細孔容積の最大で8％に相当し、0.3μm未満の直径を有する前記細孔が前記総細孔容積の最大で3％に相当する、請求項23に記載の担体。
【請求項２５】
前記担体が、最大で2μmの中央細孔径と、0.25から0.8 mL/gまでの範囲の総細孔容積と、最大で5 m2/gの表面積とを有する、請求項5に記載の担体。
【請求項２６】
前記担体が、0.85から1.9μmまでの範囲の中央細孔径と、0.3から0.7 mL/gまでの範囲の総細孔容積と、1.3から3 m2/gまでの範囲の表面積とを有する、請求項25に記載の担体。
【請求項２７】
前記担体がα−アルミナを少なくとも95質量パーセント含み、かつ前記担体が0.9から1.8μmまでの範囲の中央細孔径と、0.3から0.6 g/gまでの範囲の吸水度と、1.4 m2/gから2.5 m2/gまでの範囲の表面積とを有する、請求項5に記載の担体。
【請求項２８】
前記担体は、0.1から10μmまでの範囲の直径を有する細孔中に含有される前記細孔容積の少なくとも75％が0.4から10μmまでの範囲の直径を有する細孔中に含有される細孔径分布を有する、請求項1又は2に記載の担体。
【請求項２９】
0.1から10μmまでの範囲の直径を有する細孔中に含有される前記細孔容積の少なくとも80％が、0.4から10μmまでの範囲の直径を有する細孔中に含有される、請求項28に記載の担体。
【請求項３０】
前記担体は、0.1から10μmまでの範囲の直径を有する前記細孔が前記総細孔容積の90％を超える容積に相当し、かつ0.1から10μmまでの範囲の直径を有する細孔中に含有されるその細孔容積の少なくとも15％が5から10μmまでの範囲の直径を有する細孔中に含有されるような細孔径分布を有する、請求項29に記載の担体。
【請求項３１】
担体の調製方法であって、
a）5から100μmの中央粒径（d50）を有する第一の粒状α−アルミナを50〜95質量パーセントと、
b）該第一の粒状α−アルミナの該d50未満であり、かつ1から10μmまでの範囲にあるd50を有する第二の粒状α−アルミナを5〜50質量パーセントと、
c）アルカリ土類金属ケイ酸塩結合材と
を含む混合物（質量パーセントはこの混合物中のα−アルミナの総質量を基準とする）を形成するステップ、および
該混合物を焼成して該担体を形成するステップ
を含む、方法。
【請求項３２】
−前記担体が少なくとも95質量パーセントのアルミナ含有率を有し、
−前記混合物が、
a）10から40μmの中央粒径（d50）を有する第一の粒状α−アルミナを、前記混合物中のα−アルミナの総質量に対して60〜90質量パーセント、
b）2から8μmの中央粒径（d50）を有する第二の粒状α−アルミナを、前記混合物中のα−アルミナの総質量に対して10〜40質量パーセント、および
c）前記混合物中のα−アルミナの総質量に対して、ケイ酸マグネシウム、またはマグネシウム化合物とシリカ化合物の組合せ（その組合せ中のマグネシウムのケイ素に対する原子比は0.9から1.2までの範囲にある）をアルカリ土類金属酸化物およびケイ酸塩（SiO2として）の合計質量として計算して0.2〜2質量パーセントと、
前記混合物中のα−アルミナの総質量に対して、アルミナ水和物をAl2O3として計算して0.5〜5質量パーセントとを含むアルカリ土類金属ケイ酸塩結合材
を含み、かつ
−前記方法が、前記混合物を付形して成形体にし、前記成形体を1250〜1550℃の温度で焼成することを含む、請求項31に記載の方法。
【請求項３３】
最低1 m2/gの表面積と、総細孔容積とを備えた担体であって、ここで該総細孔容積の少なくとも80％が0.1から10μmまでの範囲の直径を有する細孔中に含有され、かつ0.1から10μmまでの範囲の直径を有する該細孔中に含有されるその細孔容積の少なくとも80％が0.3から10μmまでの範囲の直径を有する細孔中に含有され、
該担体が、アルミナを含む混合物を形成する段階と、前記混合物を付形して成形体にする段階と、前記成形体を1250〜1550℃の温度で焼成する段階とを含む方法によって生成される、担体。